【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
防食塗膜を部品に提供する方法であって：
亜鉛およびカルシウムからなる群から選択されるカチオンと、シリケート、ホスファート、カルボナートおよびオキシドからなる群から選択されるアニオンとから形成される約４〜８重量％の無機成分の塩；および腐食抑制剤としての約２〜１５重量％のアルカリ性ポリ（３−アンモニウムプロピルアルコキシシロキサン）カルボン酸塩を含む耐食性を有する塗膜を提供するステップ；
該無機成分の塩および該ポリ（３−アンモニウムプロピルアルコキシシロキサン）カルボン酸塩を、高分子樹脂を含む残部に懸濁して防食塗膜を形成するステップ；
該防食塗膜を部品に塗布するステップ；ならびに
該部品上の該防食塗膜の乾燥および焼き付けを行うステップ
を含む、方法。
【請求項２】
前記残部への懸濁はポリテトラフルオロエチレンを含む該残部への懸濁をさらに含む、請求項１に記載の方法。
【請求項３】
前記残部への懸濁は二硫化モリブデン、アルミニウム、ポリプロピレンおよびこれらの組み合わせからなる群から選択される顔料を含む該残部への懸濁をさらに含む、請求項１に記載の方法。
【請求項４】
前記無機成分の塩を提供することは１０ミクロン以下の粒径で該無機成分の塩を提供することを含む、請求項１に記載の方法。
【請求項５】
前記残部の前記懸濁液は揮発性溶剤キャリアに溶解され、前記溶液は前記部品に塗布され、該部品の前記塗膜は乾燥され、焼き付けられる、請求項１に記載の方法。
【請求項６】
前記高分子樹脂を含む残部への前記無機成分の塩および前記ポリ（３−アンモニウムプロピルアルコキシシロキサン）カルボン酸塩の懸濁は、フェノール−ホルムアルデヒド熱硬化性樹脂を含む残部への該無機成分の塩および該アルカリ性ポリ（３−アンモニウムプロピルアルコキシシロキサン）カルボン酸塩の懸濁を含む、請求項１に記載の方法。
【請求項７】
高分子樹脂を含む残部への前記無機成分の塩および前記アルカリ性ポリ（３−アンモニウムプロピルアルコキシシロキサン）カルボン酸塩の懸濁は、水性高分子樹脂を含む残部への該無機成分の塩および該アルカリ性ポリ（３−アンモニウムプロピルアルコキシシロキサン）カルボン酸塩の懸濁を含む、請求項１に記載の方法。
【請求項８】
耐食性を有する塗膜を提供することは約３〜５重量％のアルカリ性ポリ（３−アンモニウムプロピルアルコキシシロキサン）カルボン酸塩を提供することを含む、請求項１に記載の方法。
【請求項９】
耐食性を有する塗膜を提供することはアルカリ性ポリ（３−アンモニウムプロピルアルコキシシロキサン）カルボン酸塩を提供することを含み、該アルコキシはメトキシ−およびエトキシ−の群から選択される、請求項８に記載の方法。
【請求項１０】
耐食性を有する塗膜を提供することはアルカリ性ポリ（３−アンモニウムプロピルアルコキシシロキサン）カルボン酸塩を提供することを含み、該カルボン酸はヘプタン酸、オクタデカン酸、ドデカン酸または安息香酸の群から選択される、請求項８または請求項９のいずれかに記載の方法。
【請求項１１】
耐食性を有する塗膜を提供することは約２〜１５重量％のポリ（３−アンモニウムプロピルエトキシシロキサン）ドデカン酸塩を提供することを含む、請求項１に記載の方法。
【請求項１２】
耐食性を有する塗膜を提供することは約３〜５重量％のポリ（３−アンモニウムプロピルエトキシシロキサン）ドデカン酸塩を提供することを含む、請求項１１に記載の方法。
【請求項１３】
被覆された金属エレメントであって、該金属エレメントは：
表面を有する金属エレメント；
該金属エレメントの該表面上の塗膜であって、該塗膜は亜鉛およびカルシウムからなる群から選択されるカチオンと、シリケート、ホスファート、カルボナートおよびオキシドからなる群から選択されるアニオンとから形成される約１５〜３０重量％の無機成分の塩と、腐食抑制剤としての５〜３０重量％のアルカリ性ポリ（３−アンモニウムプロピルアルコキシシロキサン）カルボン酸塩と、高分子樹脂を含む５５〜８０重量％の残部中の該無機成分の塩および該アルカリ性ポリ（３−アンモニウムプロピルアルコキシシロキサン）カルボン酸塩とを含む、塗膜
を含み、該エレメントは、請求項１〜１２のいずれか一項に記載の方法により得られる、金属エレメント。
【請求項１４】
耐食性を有する組成物であって：該組成物は、
亜鉛およびカルシウムからなる群から選択されるカチオンと、シリケート、ホスファート、カルボナートおよびオキシドからなる群から選択されるアニオンとから形成される４〜８重量％の無機成分の塩；
腐食抑制剤としての２〜１５重量％のアルカリ性ポリ（３−アンモニウムプロピルアルコキシシロキサン）カルボン酸塩；ならびに
４０〜９０％のキャリア溶剤；
から本質的になり
該無機成分の塩および該アルカリ性ポリ（３−アンモニウムプロピルアルコキシシロキサン）カルボン酸塩は、１０〜４０重量％のポリテトラフルオロエチレンを有する高分子樹脂、二硫化モリブデン、アルミニウム、ポリプロピレンおよびこれらの組み合わせからなる群から選択される顔料の残部に懸濁される
組成物。
【請求項１５】
前記キャリア溶剤は低分子量分子量アルコールまたはメチルエチルケトンである、請求項１４に記載の組成物。
【請求項１６】
前記無機成分の塩は粒径が１０ミクロン以下である、請求項１４に記載の組成物。
【請求項１７】
前記高分子樹脂はフェノール−ホルムアルデヒド熱硬化性樹脂を含む、請求項１４に記載の組成物。
【請求項１８】
前記高分子樹脂は水性高分子樹脂を含む、請求項１４に記載の組成物。
【手続補正２】
【補正対象書類名】明細書
【補正対象項目名】００１５
【補正方法】変更
【補正の内容】
【００１５】
本発明は、例えば、以下の項目を提供する。
（項目１）
耐食性を有する組成物を含む外面防食塗膜を施した部品における改良であって、塗布される該耐食性を有する組成物は：
亜鉛およびカルシウムからなる群から選択されるカチオンと、シリケート、ホスファート、カルボナートおよびオキシドからなる群から選択されるアニオンとから形成される約４〜８重量％の無機成分の塩；
腐食抑制剤としての約２〜１５重量％のアルカリ性ポリ（３−アンモニウムプロピルアルコキシシロキサン）カルボン酸塩；
を含み、
該無機成分の塩および該アルカリ性ポリ（３−アンモニウムプロピルアルコキシシロキサン）カルボン酸塩は高分子樹脂を含む残部に懸濁され、得られた塗膜は乾燥され、焼き付けられる
改良。
（項目２）
前記残部はポリテトラフルオロエチレンをさらに含む、項目１に記載の改良。
（項目３）
前記残部は二硫化モリブデン、アルミニウム、ポリプロピレンおよびこれらの組み合わせからなる群から選択される顔料をさらに含む、項目１に記載の改良。
（項目４）
前記耐食性を有する組成物は揮発性溶剤キャリアに溶解される、項目１に記載の改良。
（項目５）
前記無機成分の塩は粒径が１０ミクロン以下である、項目１に記載の改良。
（項目６）
前記耐食性を有する組成物は揮発性溶剤キャリアに溶解され、前記部品の前記外面塗膜は乾燥され、焼き付けられる、項目１に記載の改良。
（項目７）
前記部品はファスナーを含む、項目１に記載の改良。
（項目８）
前記高分子樹脂はフェノール−ホルムアルデヒド熱硬化性樹脂を含む、項目１に記載の改良。
（項目９）
前記高分子樹脂は水性高分子樹脂を含む、項目１に記載の改良。
（項目１０）
防食塗膜を締結系の部品に提供する方法であって：
亜鉛およびカルシウムからなる群から選択されるカチオンと、シリケート、ホスファート、カルボナートおよびオキシドからなる群から選択されるアニオンとから形成される約４〜８重量％の無機成分の塩；および腐食抑制剤としての約２〜１５重量％のアルカリ性ポリ（３−アンモニウムプロピルアルコキシシロキサン）カルボン酸塩を含む耐食性を有する塗膜を提供するステップ；
該無機成分の塩および該ポリ（３−アンモニウムプロピルアルコキシシロキサン）カルボン酸塩を、高分子樹脂を含む残部に懸濁して防食塗膜を形成するステップ；
該防食塗膜を部品に塗布するステップ；ならびに
該部品上の該防食塗膜の乾燥および焼き付けを行うステップ
を含む、方法。
（項目１１）
前記残部への懸濁はポリテトラフルオロエチレンを含む該残部への懸濁をさらに含む、項目１０に記載の方法。
（項目１２）
前記残部への懸濁は二硫化モリブデン、アルミニウム、ポリプロピレンおよびこれらの組み合わせからなる群から選択される顔料を含む該残部への懸濁をさらに含む、項目１０に記載の方法。
（項目１３）
塗布する前に揮発性溶剤キャリアに溶解させた前記耐食性を有する組成物を提供することをさらに含む、項目１０に記載の方法。
（項目１４）
前記無機成分の塩を提供することは１０ミクロン以下の粒径で該無機成分の塩を提供することを含む、項目１０に記載の方法。
（項目１５）
前記残部の前記懸濁液は揮発性溶剤キャリアに溶解され、前記溶液は前記部品に塗布され、該部品の前記塗膜は乾燥され、焼き付けられる、項目１０に記載の方法。
（項目１６）
前記防食塗膜の部品への塗布は前記塗膜のファスナーへの塗布を含む、項目１０に記載の方法。
（項目１７）
前記高分子樹脂を含む残部への前記無機成分の塩および前記ポリ（３−アンモニウムプロピルアルコキシシロキサン）カルボン酸塩の懸濁は、フェノール−ホルムアルデヒド熱硬化性樹脂を含む残部への該無機成分の塩および該アルカリ性ポリ（３−アンモニウムプロピルアルコキシシロキサン）カルボン酸塩の懸濁を含む、項目１０に記載の方法。
（項目１８）
高分子樹脂を含む残部への前記無機成分の塩および前記アルカリ性ポリ（３−アンモニウムプロピルアルコキシシロキサン）カルボン酸塩の懸濁は、水性高分子樹脂を含む残部への該無機成分の塩および該アルカリ性ポリ（３−アンモニウムプロピルアルコキシシロキサン）カルボン酸塩の懸濁を含む、項目１０に記載の方法。
（項目１９）
耐食性を有する塗膜を提供することは約３〜５重量％のアルカリ性ポリ（３−アンモニウムプロピルアルコキシシロキサン）カルボン酸塩を提供することを含む、項目１０に記載の方法。
（項目２０）
耐食性を有する塗膜を提供することはアルカリ性ポリ（３−アンモニウムプロピルアルコキシシロキサン）カルボン酸塩を提供することを含み、該アルコキシはメトキシ−およびエトキシ−の群から選択される、項目１９に記載の方法。
（項目２１）
耐食性を有する塗膜を提供することはアルカリ性ポリ（３−アンモニウムプロピルアルコキシシロキサン）カルボン酸塩を提供することを含み、該カルボン酸はヘプタン酸、オクタデカン酸、ドデカン酸または安息香酸の群から選択される、項目１９または項目２０のいずれかに記載の方法。
（項目２２）
耐食性を有する塗膜を提供することは約２〜１５重量％のポリ（３−アンモニウムプロピルエトキシシロキサン）ドデカン酸塩を提供することを含む、項目１０に記載の方法。
（項目２３）
耐食性を有する塗膜を提供することは約３〜５重量％のポリ（３−アンモニウムプロピルエトキシシロキサン）ドデカン酸塩を提供することを含む、項目２２に記載の方法。
（項目２４）
耐食性を有する組成物であって：該組成物は、
亜鉛およびカルシウムからなる群から選択されるカチオンと、シリケート、ホスファート、カルボナートおよびオキシドからなる群から選択されるアニオンとから形成される４〜８重量％の無機成分の塩；
腐食抑制剤としての２〜１５重量％のアルカリ性ポリ（３−アンモニウムプロピルアルコキシシロキサン）カルボン酸塩；ならびに
４０〜９０％のキャリア溶剤；
から本質的になり
該無機成分の塩および該アルカリ性ポリ（３−アンモニウムプロピルアルコキシシロキサン）カルボン酸塩は、１０〜４０重量％のポリテトラフルオロエチレンを有する高分子樹脂、二硫化モリブデン、アルミニウム、ポリプロピレンおよびこれらの組み合わせからなる群から選択される顔料の残部に懸濁される
組成物。
（項目２５）
前記キャリア溶剤は揮発性溶剤キャリアである、項目２４に記載の組成物。
（項目２６）
前記キャリア溶剤は低分子量分子量アルコールまたはメチルエチルケトンである、項目２４に記載の組成物。
（項目２７）
前記無機成分の塩は粒径が１０ミクロン以下である、項目２４に記載の組成物。
（項目２８）
前記高分子樹脂はフェノール−ホルムアルデヒド熱硬化性樹脂を含む、項目２４に記載の組成物。
（項目２９）
前記高分子樹脂は水性高分子樹脂を含む、項目２４に記載の組成物。
（項目３０）
被覆された金属ファスナーエレメントであって：
表面を有する金属ファスナーエレメント；
該金属エレメントの該表面の塗膜であって、該塗膜は亜鉛およびカルシウムからなる群から選択されるカチオンと、シリケート、ホスファート、カルボナートおよびオキシドからなる群から選択されるアニオンとから形成される約１５〜３０重量％の無機成分の塩と、腐食抑制剤としての５〜３０重量％のアルカリ性ポリ（３−アンモニウムプロピルアルコキシシロキサン）カルボン酸塩と、高分子樹脂を含む５５〜８０重量％の残部中の該無機成分の塩および該アルカリ性ポリ（３−アンモニウムプロピルアルコキシシロキサン）カルボン酸塩とを含む、塗膜
を含む、金属ファスナーエレメント。
（項目３１）
前記ファスナーエレメントはナットおよびボルトのいずれか一方である、項目３０に記載のエレメント。
（項目３２）
前記アルカリ性ポリ（３−アンモニウムプロピルアルコキシシロキサン）カルボン酸塩は１０〜２０重量％で存在する、項目３０に記載のエレメント。
（項目３３）
前記アルカリ性ポリ（３−アンモニウムプロピルアルコキシシロキサン）カルボン酸塩は５〜３０重量％のポリ（３−アンモニウムプロピルエトキシシロキサン）ドデカン酸塩である、項目３０に記載のエレメント。
（項目３４）
ポリテトラフルオロエチレンをさらに含む、項目３０に記載のエレメント。
（項目３５）
二硫化モリブデン、アルミニウム、ポリプロピレンおよびこれらの組み合わせからなる群から選択される顔料をさらに含む、項目３０に記載のエレメント。
（項目３６）
亜鉛およびカルシウムからなる群から選択されるカチオンと、シリケート、ホスファート、カルボナートおよびオキシドからなる群から選択されるアニオンとから形成される約１５〜３０重量％の無機成分の塩と、腐食抑制剤としての５〜３０重量％のアルカリ性ポリ（３−アンモニウムプロピルアルコキシシロキサン）カルボン酸塩と、高分子樹脂を含む５５〜８０重量％の残部中の該無機成分の塩および該アルカリ性ポリ（３−アンモニウムプロピルアルコキシシロキサン）カルボン酸塩とを含む塗膜を含む無料（ｃｏｍｐｌｉｍｅｎｔａｒｙ）のファスナーエレメントに係合された、項目３０に記載のエレメント。
（項目３７）
本明細書に記載するような塗膜で被覆された、金属表面。
（項目３８）
本明細書に記載するような塗膜で被覆された、ナットおよびボルト。
（項目３９）
本明細書に記載するような組成物を含む塗膜を塗布することにより金属表面を保護する、方法。
本発明の上述および他の態様および利点については、本発明の特徴を例として説明する以下の発明を実施するための形態および添付図面により明らかになるであろう。